(57)【要約】【課題】多層印刷可能フィルムを提供すること。【解決手段】本発明の実施形態は、エッチングのための表面へのＵＶ硬化性耐酸性インクのプロトタイピングおよび転写に用いられるインク受容媒体を含む。さらなる実施形態は、エッチングのための表面へのＵＶ硬化性耐酸性インクのプロトタイピングおよび転写に用いられたインク受容媒体に関する。いくつかの実装形態において、本発明のフィルムは、インク液滴接触角を最大にして、耐酸性インクの転写のため、およびプロトタイピングインクのためのインク受容表面のために有用である。【選択図】なし【特許請求の範囲】
【請求項１】
明細書中に記載の発明。
【発明の詳細な説明】
【技術分野】
【０００１】
本出願は、全ての指定国に関して出願人である米国企業、Ｉｋｏｎｉｃｓ  Ｃｏｒｐｏｒａｔｉｏｎ、および全ての指定国に関して発明者である米国民、Ｄａｎｉｅｌ  Ｊ．Ｋａｍｂｅｎの名義で、２０１４年３月６日にＰＣＴ国際特許出願として出願され、参照によって全内容が本明細書に組み込まれる、２０１３年３月６日出願の米国仮特許出願第６１／７７３，７９５号明細書に基づく優先権を主張する。
【０００２】
本発明は、プロトタイピングおよび転写フィルムを含む印刷可能フィルムに関する。
【発明の概要】
【課題を解決するための手段】
【０００３】
本発明の実施形態は、エッチングのための表面へのＵＶ硬化性耐酸性インク（ａｃｉｄ
ｒｅｓｉｓｔ  ｉｎｋ）のプロトタイピングおよび転写に用いられるインク受容媒体を含む。いくつかの実装形態において、本発明のフィルムは、インク液滴接触角を最大にして、型に転写されるインクなどの耐酸性インクの転写のために有用である。このフィルムは、プロトタイピングインクのためのインク受容表面として使用することもできる。いくつかの実施形態において、この媒体は、基板へのインクの吸収を制限しながら、インク液滴の拡散の低下のために表面エネルギーを低下させるため、低表面エネルギーポリマーまたは粒子のサブミクロン分散体を利用する。
【０００４】
本概要は、本出願のいくつかの教示の概要であり、かつ本対象の排除的または網羅的な処理であるように意図されない。さらなる詳細については、詳細な説明および添付の請求項に見られる。他の態様は、以下の詳細な説明を読解することによって、およびその一部を形成するが、限定的な意味で解釈されることのない図面を見ることによって、当業者に明白であろう。本発明の範囲は、添付の請求項およびそれらの法的均等物によって定義される。
例えば、本発明は、以下の項目を提供する。
（項目１）
多層インク受容フィルムであって、
低下したエネルギー表面を含有するインク受容層と、
基板への前記フィルムの適用を促進する１種以上の機能的副層と、
キャリアフィルムと
を含んでなる、多層インク受容フィルム。
（項目２）
前記低下したエネルギー表面が、フッ素化ポリマー、フッ素化粒子、シロキサン、ワックス、シリカまたはフッ素化界面活性剤の１種以上を含んでなる、項目１および３〜１８のいずれか一項に記載のインク受容フィルム。
（項目３）
前記低下したエネルギー表面が、フルオロポリマーの分散体を含んでなる、項目１〜２および４〜１８のいずれか一項に記載のインク受容フィルム。
（項目４）
前記フルオロポリマーが、ポリテトラフルオロエチレン、フッ素化エチレンプロピレンおよびそれらの組み合わせの群から選択される、項目１〜３および５〜１８のいずれか一項に記載のインク受容フィルム。
（項目５）
前記インク受容層が、水溶性ポリマーを含んでなる、項目１〜４および６〜１８のいずれか一項に記載のインク受容フィルム。
（項目６）
前記水溶性ポリマーが、ポリビニルアルコールを含んでなる、項目１〜５および７〜１８のいずれか一項に記載のインク受容基板。
（項目７）
前記インク受容層が、可塑剤を含んでなる、項目１〜６および８〜１８のいずれか一項に記載のインク受容フィルム。
（項目８）
前記可塑剤が、グリセロール、ポリエチレングリコールおよびそれらの組み合わせから選択される、項目１〜７および９〜１８のいずれか一項に記載のインク受容フィルム。
（項目９）
前記インク受容層が、伸長可能な副層上で形成される、項目１〜８および１０〜１８のいずれか一項に記載のインク受容フィルム。
（項目１０）
１００パーセント伸長後、最初の長さの１０パーセント以内まで戻るように、前記伸長可能な副層は弾性を有する、項目１〜９および１１〜１８のいずれか一項に記載のインク受容フィルム。
（項目１１）
１００パーセント伸長後、伸長された長さの少なくとも９０パーセントを保持するように、前記伸長可能な副層は非弾性を有する、項目１〜１０および１２〜１８のいずれか一項に記載のインク受容フィルム。
（項目１２）
前記副層が、エチレン酢酸ビニルコポリマー、ポリ酢酸ビニルおよびそれらの組み合わせから選択される、項目１〜１１および１３〜１８のいずれか一項に記載のインク受容フィルム。
（項目１３）
前記副層が、水溶性ポリマーを含んでなる、項目１〜１２および１４〜１８のいずれか一項に記載のインク受容フィルム。
（項目１４）
水溶性ポリマーが、ポリビニルアルコールを含んでなる、項目１〜１３および１５〜１８のいずれか一項に記載のインク受容フィルム。
（項目１５）
接着性を有する副層をさらに含んでなる、項目１〜１４および１６〜１８のいずれか一項に記載のインク受容フィルム。
（項目１６）
前記副層が、アクリル接着剤を含んでなる、項目１〜１５および１７〜１８のいずれか一項に記載のインク受容フィルム。
（項目１７）
前記キャリアフィルムが１．５ミル未満の厚さである、項目１〜１６および１８のいずれか一項に記載のインク受容フィルム。
（項目１８）
ポリウレタン分散体を含有する副層をさらに含んでなる、項目１〜１７のいずれか一項に記載のインク受容フィルム。
（項目１９）
多層インク受容フィルムであって、
フッ素化ポリマー材料を含有するインク受容層と、
基板への前記フィルムの適用を促進する１種以上の水溶性の機能的副層と、
１．０ミル未満の厚さを有するキャリアフィルムと
を含んでなる、多層インク受容フィルム。
（項目２０）
多層インク受容フィルムであって、
フッ素化ポリマー材料を含有するインク受容層と、
基板への前記フィルムの適用を促進する１種以上の実質的に非水溶性の機能的副層と、
１．０ミル未満の厚さを有するキャリアフィルムと
を含んでなる、多層インク受容フィルム。
【０００５】
本発明は、以下の図面と関連して、より完全に理解され得る。
【図面の簡単な説明】
【０００６】
【図１】図１は、本発明の実装形態に従って構成および配置される受容媒体の実装形態の断面図の概略図である。
【図２】図２は、本発明の実装形態に従って構成および配置される受容媒体の実装形態の断面図の概略図である。
【図３】図３は、本発明の実装形態に従って構成および配置される受容媒体の実装形態の断面図の概略図である。
【図４】図４は、本発明の実装形態に従って構成および配置される受容媒体の実装形態の断面図の概略図である。
【０００７】
本発明には、様々な変更および代替物の形態が可能であるが、その詳細は、例および図面として示され、詳細に記載される。しかしながら、本発明は、記載される特定の実施形態に限定されないことは理解されるべきである。逆に、本発明の趣旨および範囲内にある変更、均等物および代替物を包括するように意図される。
【発明を実施するための形態】
【０００８】
本発明の実施形態は、エッチングのための表面へのＵＶ硬化性耐酸性インクのプロトタイピングおよび転写に用いられるインク受容媒体を含む。いくつかの実装形態において、
本発明のフィルムは、インク液滴接触角を最大にして、耐酸性インクの転写のために有用である。このフィルムは、プロトタイピングインクのためのインク受容表面として使用することもできる。いくつかの実施形態において、この媒体は、基板へのインクの吸収を制限しながら、インク液滴の拡散の低下のために表面エネルギーを低下させるため、低表面エネルギーポリマーまたは粒子を利用する。
【０００９】
インク受容コーティングへのポリマーまたは粒子などの低表面エネルギー材料の導入によって、インクジェットフィルムで使用されていた以前のベーマイトアルミナより低い表面エネルギーが提供され、インクの液滴拡散が低下する。またポリマーまたは粒子などの低表面エネルギー材料は、インクの吸収および／またはインクの成分に寄付しない。
【００１０】
いくつかの実装形態において、本発明は、低表面エネルギーポリマーまたは粒子を含有するインク受容層を含有するインク受容フィルムに関する。他の実装形態において、インク受容フィルムは、フッ素化界面活性剤を含んでなる。適切な低表面エネルギー材料には、例えば、フルオロポリマー、例えば、ポリテトラフルオロエチレン（ＰＴＦＥ）および／またはフッ素化エチレンプロピレン（ＦＥＰ）、フッ素化粒子、シロキサン、ワックス、処理されたシリカおよび処理されたアルミナが含まれる。
【００１１】
またインク受容層は、典型的に、ポリビニルアルコールまたは他の水溶性フィルム形成ポリマーを含む。またいくつかの実装形態において、インク受容層は、可塑剤、例えば、グリセロールまたはポリエチレングリコールを含む。インク受容層は、様々な他の厚さから製造されることができる。特定の実施形態において、インク受容層は、０．０５ミルを超える厚さである。いくつかの実施形態において、インク受容層は、０．５ミル未満の厚さである。
【００１２】
インク受容層は、例えば、改善された適応性を提供するため、接着性を基板に提供するため、または（例えば、テクスチャーフィルムの）プロトタイプ作成のために適切な転写可能なフィルムを提供するために、様々な副層において形成されることができる。
【００１３】
そのような例示的構造において、インク受容層は、伸長可能な副層において形成される。この副層は、エチレン酢酸ビニルコポリマーを含むことができる。この副層は、ポリビニルアルコールを含むこともできる。いくつかの実装形態において、副層はシリカをさらに含んでなる。グリセロールまたはポリエチレングリコールのなどの可塑剤も組み込まれてよい。この副層の適切な厚さは、例えば、０．３ミルを超えるか、または１．５ミル未満を含む。いくつかの実装形態において、インク受容フィルムはキャリア層を含む。キャリア層は、例えば、ポリエステル層であることができる。いくつかの例示的実装形態において、キャリアフィルムは、厚さ２ミル未満である。特定の実施形態において、キャリアフィルムは、厚さ１．５ミル未満であるか、あるいは厚さ１．０ミル未満、あるいは厚さ０．５ミル未満である。
【００１４】
本発明は、副層が接着性を提供する実装形態にも関する。この副層は、いくつかの実施形態において、アクリル接着剤を含んでなる。この副層は、ポリビニルアルコールを含むこともできる。特定の実施形態において、副層はグリセロールを含んでなる。シリカが副層に組み込まれてもよい。この副層は、いくつかの実施形態において、厚さ０．２ミル未満であり、いくつかの実装形態において、０．０５ミルを超える厚さである。それは、典型的に、ポリエステルフィルムなどのキャリア層をさらに含むことが望ましい。キャリア層は、例えば、厚さ４ミル未満、厚さ１．０ミル未満または厚さ０．５ミル未満であることができる。
【００１５】
代替的実施形態において、インク受容フィルムは、プロトタイプテクスチャーを印刷す
るためのフィルムの製造に用いるために最適化される副層を含む。この副層は、ポリウレタン分散体を含むことができる。この副層は、ポリエチレングリコールを含むこともできる。レオロジー変性剤が組み込まれてもよい。いくつかの実装形態において、副層は０．３ミルを超える厚さである。いくつかの実装形態において、副層は厚さ２．０ミル未満である。フィルムは、ポリエステルフィルムなどのキャリア層を含むことができる。キャリア層は、例えば、２．０ミル未満の厚さであることができる。
【００１６】
フィルムまたはインク受容媒体は、高いイメージ品質を保持しながら、小さいイメージサイズを提供するためなど、液滴の拡散を制御するか、または低下させるように設計されていることができる。フィルムは、ＵＶ硬化性インクの吸収の制御を提供することができる。フィルムは、なお洗浄の間のフィルムからの放出を可能にしながら、転写プロセスの間などにイメージ歪曲を回避するためなど、転写インクに弱い接着を提供することができる。このフィルムは、伸長の間に接着による欠陥を回避するため、および適用された部分における耐久性を増加させるためなど、プロトタイプインクに高い接着を提供することができる。
【００１７】
ここで図面を参照すると、図１は、一実施形態によるインク受容媒体１００の断面図を示す。インク受容媒体１００は、水溶性インク受容トップコート１０２、水溶性副層１０４およびポリエステルキャリア４０６を含むことができる。水溶性副層１０４は、第１の水溶性副層１０８および第２の水溶性副層１１０などの２層以上の層を含むことができる。一実施形態において、第１の水溶性副層１０８は、第２の水溶性副層４１０と組み合わせられることができる。
【００１８】
水溶性のインク受容トップコート１０２は、特定の実施形態において、少なくとも０．０５ミルから厚さ０．５ミルまでの厚さであることができる。第１の水溶性副層１０８は、少なくとも０．０５ミルの厚さおよび０．５ミルまでの厚さであることができる。第２の水溶性副層１１０は、少なくとも０．１ミルの厚さおよび０．５ミルまでの厚さであることができる。ポリエステルキャリア１０６は、少なくとも０．５ミルの厚さおよび５ミルまでの厚さであることができる。
【００１９】
インク受容媒体１００は、型などへのインクジェットされた耐酸性パターンの転写のために設計されることができる。一実施形態において、インク受容媒体１００の１００％までの伸長によって、シームを回避するためなど、耐酸性パターンが伸長可能となる。弾性は、初期の伸長が容認できないパターン歪曲を生じる可能性のある場合など、最初の長さの１０％以内までフィルムが戻ることを可能にする。
【００２０】
水溶性インク受容トップコート１０２および水溶性副層１０４は、ポリエステルキャリア１０６上へコーティングすることができる。一実施形態において、ポリエステルキャリアは厚さ２ミルであることができる。
【００２１】
水溶性インク受容トップコート１０２は、１種以上の水溶性ポリマー、例えば、ポリビニルアルコール、ポリビニルピロリドン、ポリエチレンオキシド、セルロースおよび他の水溶性ポリマー型を含むことができる。一実施形態において、水溶性インク受容トップコート１０２は、少なくとも３０％の水溶性ポリマーおよび１００％までの水溶性ポリマーを含むことができる。
【００２２】
水溶性インク受容トップコート１０２は、１種以上の低表面エネルギーポリマーまたは粒子、例えば、フッ素化ポリマー、フッ素化粒子、シロキサン、ワックス、処理されたシリカまたはフッ素化界面活性剤を含むことができる。一実施形態において、水溶性インク受容トップコート１０２は、少なくとも０．５％の低表面エネルギーポリマーおよび５０
％までの低表面エネルギーポリマーを含むことができる。
【００２３】
水溶性インク受容トップコート１０２は、１種以上の可塑剤、例えば、グリセロールまたはポリエチレングリコールを含むことができる。一実施形態において、水溶性インク受容トップコート１０２は、少なくとも０．１％の可塑剤および１０％までの可塑剤を含むことができる。
【００２４】
水溶性インク受容トップコート１０２は、界面活性剤を含むことができる。一実施形態において、水溶性インク受容トップコート１０２は、少なくとも０．０５％の界面活性剤および２％までの界面活性剤を含むことができる。
【００２５】
第１の水溶性副層１０８は、１種以上の水溶性ポリマー、例えば、ポリビニルアルコール、ポリビニルピロリドン、ポリエチレンオキシド、セルロースおよび他の水溶性ポリマー型を含むことができる。一実施形態において、第１の水溶性副層１０８は、少なくとも３０％の水溶性ポリマーおよび１００％までの水溶性ポリマーを含むことができる。
【００２６】
第１の水溶性副層１０８は、１種以上の充填剤、例えば、酢酸ビニルポリマーを含むことができる。一実施形態において、第１の水溶性副層１０８は、少なくとも０．５％の充填剤および２０％までの充填剤を含むことができる。
【００２７】
第１の水溶性副層１０８は、１種以上のアンチブロック化合物、例えば、シリカまたはワックスを含むことができる。一実施形態において、第１の水溶性副層１０８は、少なくとも０．１％のアンチブロック化合物および２．５０％までのアンチブロック化合物を含むことができる。
【００２８】
第１の水溶性副層１０８は、１種以上のスリップリリース剤、例えばワックスまたはシリカを含むことができる。一実施形態において、第１の水溶性副層１０８は、少なくとも０．１％のスリップリリース剤および２．５％までのスリップリリース剤を含むことができる。
【００２９】
第１の水溶性副層１０８は、１種以上の可塑剤、例えば、グリセロールまたはポリエチレングリコールを含むことができる。一実施形態において、第１の水溶性副層１０８は、少なくとも０．１％の可塑剤および１０％までの可塑剤を含むことができる。
【００３０】
第１の水溶性副層１０８は、１種以上の界面活性剤を含むことができる。一実施形態において、第１の水溶性副層１０８は、少なくとも０．０５％の界面活性剤および２％までの界面活性剤を含むことができる。
【００３１】
第２の水溶性副層１１０は、１種以上の水溶性ポリマー、例えば、ポリビニルアルコール、ポリビニルピロリドン、ポリエチレンオキシド、セルロースおよび他の水溶性ポリマー型を含むことができる。一実施形態において、第２の水溶性副層４１０は、少なくとも３０％の水溶性ポリマーおよび１００％までの水溶性ポリマーを含むことができる。
【００３２】
第２の水溶性副層１１０は、１種以上の充填剤、例えば、酢酸ビニルポリマーを含むことができる。一実施形態において、第２の水溶性副層１１０は、少なくとも０．５％の充填剤および２０％までの充填剤を含むことができる。
【００３３】
第２の水溶性副層１１０は、１種以上のアンチブロック化合物、例えば、シリカまたはワックスを含むことができる。一実施形態において、第２の水溶性副層１１０は、少なくとも０．１％のアンチブロック化合物および２．５０％までのアンチブロック化合物を含
むことができる。第２の水溶性副層１１０は、１種以上の可塑剤、例えば、グリセロールまたはポリエチレングリコールを含むことができる。一実施形態において、第２の水溶性副層４１０は、少なくとも０．１％の可塑剤および１０％までの可塑剤を含むことができる。
【００３４】
第２の水溶性副層１１０は、１種以上の界面活性剤を含むことができる。一実施形態において、第２の水溶性副層１１０は、少なくとも０．０５％の界面活性剤および２％までの界面活性剤を含むことができる。
【００３５】
図２は、一実施形態によるインク受容媒体２００の断面図を示す。インク受容媒体２００は、水溶性インク受容トップコート２０２、水溶性副層２０４およびポリエステルキャリア２０６を含むことができる。水溶性副層２０４は、第１の水溶性副層２０８および第２の水溶性副層２１０などの２層以上の層を含むことができる。一実施形態において、水溶性副層２０４は、第１の水溶性副層２０８のみを含む。
【００３６】
水溶性のインク受容トップコート２０２は、少なくとも０．０５ミルから厚さ０．５ミルまでの厚さであることができる。第１の水溶性副層２０８は、少なくとも０．０５ミルの厚さおよび０．２ミルまでの厚さであることができる。第２の水溶性副層２１０は、少なくとも０．０５ミルの厚さおよび０．５ミルまでの厚さであることができる。ポリエステルキャリア２０６は、少なくとも０．１ミルの厚さおよび１．０ミルまでの厚さ、例えば、０．５ミルの厚さであることができる。一実施形態において、ポリエステルキャリア２０６は、非伸長可能であることができる。
【００３７】
インク受容媒体２００は、型上の特徴によって、または以前にエッチングされたパターンによって表示される必要のある型などへのインクジェットされた耐酸性パターンの転写のために設計されることができる。一実施形態において、可撓性の非伸長可能なポリエステルキャリア２０６は、インク受容媒体２００が、パターンを歪曲することなく型の表面に適合することが可能となるように構成されることができる。ポリエステルキャリア２０６のリリースによって、インク受容媒体２００の残りの部分が、１００ミクロンの深さまで先在するエッチングされた特徴まで研磨されることが可能となる。インク受容媒体２００は、使用者にはポリエステルキャリア上でコーティングのみが見えるように、ラミネート上にコーティングすることが可能である。
【００３８】
水溶性インク受容トップコート２０２は、１種以上の水溶性ポリマー、例えば、ポリビニルアルコール、ポリビニルピロリドン、ポリエチレンオキシド、セルロースおよび他の水溶性ポリマー型を含むことができる。一実施形態において、水溶性インク受容トップコート２０２は、少なくとも３０％の水溶性ポリマーおよび１００％までの水溶性ポリマーを含むことができる。
【００３９】
水溶性インク受容トップコート２０２は、１種以上の低表面エネルギーポリマーまたは粒子、例えば、フッ素化ポリマー、フッ素化粒子、シロキサン、ワックス、処理されたシリカまたはフッ素化界面活性剤を含むことができる。一実施形態において、水溶性インク受容トップコート２０２は、少なくとも０．５％の低表面エネルギーポリマーおよび５０％までの低表面エネルギーポリマーを含むことができる。
【００４０】
水溶性インク受容トップコート２０２は、１種以上の可塑剤、例えば、グリセロールまたはポリエチレングリコールを含むことができる。一実施形態において、水溶性インク受容トップコート２０２は、少なくとも０．１％の可塑剤および１０％までの可塑剤を含むことができる。
【００４１】
水溶性インク受容トップコート１０２は、界面活性剤を含むことができる。一実施形態において、水溶性インク受容トップコート１０２は、少なくとも０．０５％の界面活性剤および２％までの界面活性剤を含むことができる。
【００４２】
第１の水溶性副層２０８は、１種以上の水溶性ポリマー、例えば、ポリビニルアルコール、ポリビニルピロリドン、ポリエチレンオキシド、セルロースおよび他の水溶性ポリマー型を含むことができる。一実施形態において、第１の水溶性副層２０８は、少なくとも３０％の水溶性ポリマーおよび１００％までの水溶性ポリマーを含むことができる。
【００４３】
第１の水溶性副層２０８は、１種以上の充填剤、例えば、酢酸ビニルポリマーを含むことができる。一実施形態において、第１の水溶性副層２０８は、少なくとも０．５％の充填剤および２０％までの充填剤を含むことができる。
【００４４】
第１の水溶性副層２０８は、１種以上の可塑剤、例えば、グリセロールまたはポリエチレングリコールを含むことができる。一実施形態において、第１の水溶性副層２０８は、少なくとも０．１％の可塑剤および１０％までの可塑剤を含むことができる。
【００４５】
第１の水溶性副層２０８は、１種以上の界面活性剤を含むことができる。一実施形態において、第１の水溶性副層２０８は、少なくとも０．０５％の界面活性剤および２％までの界面活性剤を含むことができる。
【００４６】
第２の水溶性副層２１０は、リリース層であることができる。第２の水溶性副層５１０は、１種以上の水溶性ポリマー、例えば、ポリビニルアルコール、ポリビニルピロリドン、ポリエチレンオキシド、セルロースおよび他の水溶性ポリマー型を含むことができる。一実施形態において、第２の水溶性副層２１０は、少なくとも３０％の水溶性ポリマーおよび１００％までの水溶性ポリマーを含むことができる。
【００４７】
第２の水溶性副層２１０は、１種以上の接着剤、例えば、酢酸ビニルコポリマー、ＵＶ硬化性アクリレートまたはラテックスを含むことができる。
【００４８】
第２の水溶性副層２１０は、１種以上のアンチブロック化合物、例えば、シリカまたはワックスを含むことができる。一実施形態において、第２の水溶性副層５１０は、少なくとも０．１％のアンチブロック化合物および２．５％までのアンチブロック化合物を含むことができる。
【００４９】
第２の水溶性副層２１０は、１種以上の可塑剤、例えば、グリセロールまたはポリエチレングリコールを含むことができる。一実施形態において、第２の水溶性副層４１０は、少なくとも０．１％の可塑剤および１０％までの可塑剤を含むことができる。
【００５０】
第２の水溶性副層２１０は、１種以上の界面活性剤を含むことができる。一実施形態において、第２の水溶性副層２１０は、少なくとも０．０５％の界面活性剤および２％までの界面活性剤を含むことができる。
【００５１】
図３は、一実施形態によるインク受容媒体３００の断面図を示す。インク受容媒体３００は、三次元テクスチャーなどのラピッドプロトタイピングインクの印刷のために使用することができる。インク受容媒体３００は、テクスチャーを見るためのプラークとして使用されることができるか、プロトタイプ部分のラップとして利用されることができる。インク受容媒体３００は、１００パーセントまでの伸長を有することができ、これによって、伸長後にその長さの１０パーセント以内に戻りながら、シームを低下または排除するためなど、プロトタイプテクスチャーが伸長可能となる。弾性は、初期の伸長が容認できな
いパターン歪曲を生じる可能性のある場合など、インク受容媒体３００が最初の長さの１０％以内までフィルムが戻ることを可能にする。インク受容媒体３００は、伸長の間、そして適用された部分上の耐久性のために、高いプロトタイプインク接着性を確実にすることができる。
【００５２】
インク受容媒体３００は、非水溶性インク受容トップコート３０２、非水溶性副層３０４およびポリエステルキャリア３０６を含むことができる。非水溶性インク受容トップコート３０２は、少なくとも０．０５ミルの厚さおよび０．５ミルまでの厚さであることができる。非水溶性副層３０４は、少なくとも０．２ミルの厚さおよび８．０ミルまでの厚さであることができる。ポリエステルキャリア３０６は、少なくとも２．０ミルの厚さおよび４．０ミルまでの厚さであることができる。
【００５３】
非水溶性インク受容トップコート３０２は、１種以上の非水溶性ポリマー、例えば、ポリビニルアルコール、ポリウレタンおよび酢酸ビニルコポリマーを含むことができる。一実施形態において、非水溶性インク受容トップコート３０２は、少なくとも３０％の非水溶性ポリマーおよび１００％までの非水溶性ポリマーを含むことができる。
【００５４】
非水溶性インク受容トップコート３０２は、１種以上の低表面エネルギーポリマーまたは粒子、例えば、フッ素化ポリマー、フッ素化粒子、シロキサン、ワックス、処理されたシリカまたはフッ素化界面活性剤を含むことができる。一実施形態において、非水溶性インク受容トップコート３０２は、少なくとも０．５％の低表面エネルギーポリマーおよび５０％までの低表面エネルギーポリマーを含むことができる。
【００５５】
非水溶性インク受容トップコート３０２は、１種以上の可塑剤、例えば、グリセロールまたはポリエチレングリコールを含むことができる。一実施形態において、非水溶性インク受容トップコート３０２は、少なくとも０．１％の可塑剤および１０％までの可塑剤を含むことができる。
【００５６】
非水溶性インク受容トップコート３０２は、界面活性剤を含むことができる。一実施形態において、非水溶性インク受容トップコート３０２は、少なくとも０．０５％の界面活性剤および２％までの界面活性剤を含むことができる。
【００５７】
非水溶性副層３０４は、１種以上の非水溶性ポリマー、例えば、ポリビニルアルコール、酢酸ビニルコポリマー、ポリウレタン、または他の非水溶性ポリマーを形成するフィルムを含むことができる。一実施形態において、非水溶性副層３０４は、少なくとも３０％の非水溶性ポリマーおよび１００％までの非水溶性ポリマーを含むことができる。
【００５８】
非水溶性副層３０４は、１種以上のアンチブロック化合物、例えば、ワックスまたはシリカを含むことができる。一実施形態において、非水溶性副層３０４は、少なくとも０．１％のアンチブロック化合物および２．５％までのアンチブロック化合物を含むことができる。
【００５９】
非水溶性副層３０４は、１種以上のスリップリリース剤、例えばワックスまたはシリカを含むことができる。一実施形態において、非水溶性副層３０４は、少なくとも０．１％のスリップリリース剤および２．５％までのスリップリリース剤を含むことができる。
【００６０】
非水溶性副層３０４は、１種以上の可塑剤、例えば、グリセロール、ポリエチレングリコールまたは安息香酸エステルを含むことができる。一実施形態において、非水溶性副層３０４は、少なくとも０．１％の可塑剤および１０％までの可塑剤を含むことができる。
【００６１】
非水溶性副層３０４は、１種以上の界面活性剤を含むことができる。一実施形態において、非水溶性副層３０４は、少なくとも０．０５％の界面活性剤および２％までの界面活性剤を含むことができる。
【００６２】
図４は、一実施形態によるインク受容媒体４００の断面図を示す。インク受容媒体４００は、インクジェットされた酸レジストを、例えば限られた表示可能性を有する以前にエッチングされた表面の空孔へ転写するために使用されることができる。インク受容媒体４００の伸長性は１００％までであることができ、減少した弾性のため、インク受容媒体４００が、エッチングされた表面に適用されたままであるが、１００パーセント伸長後に戻るのは１０パーセント未満でありながら、インク受容媒体４００が、事前にエッチングされた表面の空孔まで伸長することを可能にする。
【００６３】
インク受容媒体４００は、水溶性インク受容トップコート４０２、水溶性副層４０４およびポリエステルキャリア４０６を含むことができる。水溶性副層４０４は、第１の水溶性副層４０８および第２の水溶性副層４１０などの２層以上の層を含むことができる。一実施形態において、第１の水溶性副層４０８は、第２の水溶性副層４１０と組み合わせることができる。
【００６４】
水溶性インク受容トップコート４０２は、少なくとも０．０５ミルの厚さおよび０．５ミルまでの厚さであることができる。第１の水溶性副層４０８は、少なくとも０．０５ミルの厚さおよび０．５ミルまでの厚さであることができる。第２の水溶性副層４１０は、少なくとも０．１ミルの厚さおよび０．５ミルまでの厚さであることができる。ポリエステルキャリア４０６は、少なくとも０．５ミルの厚さおよび５ミルまでの厚さであることができる。
【００６５】
水溶性インク受容トップコート４０２は、１種以上の水溶性ポリマー、例えば、ポリビニルアルコール、ポリビニルピロリドン、ポリエチレンオキシド、セルロースおよび他の水溶性ポリマー型を含むことができる。一実施形態において、水溶性インク受容トップコート４０２は、少なくとも３０％の水溶性ポリマーおよび１００％までの水溶性ポリマーを含むことができる。
【００６６】
水溶性インク受容トップコート４０２は、１種以上の低表面エネルギーポリマーまたは粒子、例えば、フッ素化ポリマー、フッ素化粒子、シロキサン、ワックス、処理されたシリカまたはフッ素化界面活性剤を含むことができる。一実施形態において、水溶性インク受容トップコート４０２は、少なくとも０．５％の低表面エネルギーポリマーおよび５０％までの低表面エネルギーポリマーを含むことができる。
【００６７】
水溶性インク受容トップコート４０２は、１種以上の可塑剤、例えば、グリセロールまたはポリエチレングリコールを含むことができる。一実施形態において、水溶性インク受容トップコート４０２は、少なくとも０．１％の可塑剤および１０％までの可塑剤を含むことができる。
【００６８】
水溶性インク受容トップコート４０２は、界面活性剤を含むことができる。一実施形態において、水溶性インク受容トップコート４０２は、少なくとも０．０５％の界面活性剤および２％までの界面活性剤を含むことができる。
【００６９】
第１の水溶性副層４０８は、１種以上の水溶性ポリマー、例えば、ポリビニルアルコール、ポリビニルピロリドン、ポリエチレンオキシド、セルロースおよび他の水溶性ポリマー型を含むことができる。一実施形態において、第１の水溶性副層４０８は、少なくとも３０％の水溶性ポリマーおよび１００％までの水溶性ポリマーを含むことができる。
【００７０】
第１の水溶性副層４０８は、１種以上の充填剤、例えば、酢酸ビニルポリマーを含むことができる。一実施形態において、第１の水溶性副層４０８は、少なくとも０．５％の充填剤および２０％までの充填剤を含むことができる。
【００７１】
第１の水溶性副層４０８は、１種以上のアンチブロック化合物、例えば、シリカまたはワックスを含むことができる。一実施形態において、第１の水溶性副層４０８は、少なくとも０．１％のアンチブロック化合物および２．５％までのアンチブロック化合物を含むことができる。
【００７２】
第１の水溶性副層４０８は、１種以上のスリップリリース剤、例えばワックスまたはシリカを含むことができる。一実施形態において、第１の水溶性副層４０８は、少なくとも０．１％のスリップリリース剤および２．５％までのスリップリリース剤を含むことができる。
【００７３】
第１の水溶性副層４０８は、１種以上の可塑剤、例えば、グリセロールまたはポリエチレングリコールを含むことができる。一実施形態において、第１の水溶性副層４０８は、少なくとも０．１％の可塑剤および１０％までの可塑剤を含むことができる。
【００７４】
第１の水溶性副層４０８は、１種以上の界面活性剤を含むことができる。一実施形態において、第１の水溶性副層４０８は、少なくとも０．０５％の界面活性剤および２％までの界面活性剤を含むことができる。
【００７５】
第２の水溶性副層４１０は、１種以上の水溶性ポリマー、例えばポリビニルアルコール、ポリビニルピロリドン、ポリエチレンオキシド、セルロースおよび他の水溶性ポリマー型を含むことができる。一実施形態において、第２の水溶性副層４１０は、少なくとも３０％の水溶性ポリマーおよび１００％までの水溶性ポリマーを含むことができる。
【００７６】
第２の水溶性副層４１０は、１種以上の充填剤、例えば、酢酸ビニルポリマーを含むことができる。一実施形態において、第２の水溶性副層４１０は、少なくとも０．５％の充填剤および２０％までの充填剤を含むことができる。
【００７７】
第２の水溶性副層４１０は、１種以上のアンチブロック化合物、例えばシリカまたはワックスを含むことができる。一実施形態において、第２の水溶性副層４１０は、少なくとも０．１％のアンチブロック化合物および２．５％までのアンチブロック化合物を含むことができる。
【００７８】
第２の水溶性副層４１０は、１種以上の可塑剤、例えば、グリセロールまたはポリエチレングリコールを含むことができる。一実施形態において、第２の水溶性副層４１０は、少なくとも０．１％の可塑剤および１０％までの可塑剤を含むことができる。
【００７９】
第２の水溶性副層４１０は、１種以上の界面活性剤を含むことができる。一実施形態において、第２の水溶性副層４１０は、少なくとも０．０５％の界面活性剤および２％までの界面活性剤を含むことができる。
【００８０】
本明細書に記載される本発明の実施形態は、網羅的であること、または以下の詳細な説明で開示される明確な形態に本発明を限定することが意図されない。むしろ、他の当業者が本発明の原理および実施を認識および理解することができるように、実施形態は選択および記載される。
【００８１】
本明細書に列挙される全ての刊行物および特許は、参照によって本明細書に組み込まれる。本明細書に開示される刊行物および特許は、単にそれらの開示のみのため提供される。本発明者が、本明細書に記載されるいずれの刊行物および／または特許を含む、いずれの刊行物および／または特許に先行する権利はないという承認として解釈されることはない。
【００８２】
なお、本明細書および添付の請求項において使用される場合、単数形「ａ」、「ａｎ」および「ｔｈｅ」は、その内容がその他の場合に明らかに記載されない限り、複数形を含む。したがって、例えば、「化合物」を含有する組成物の引用は、２種以上の化合物の混合物を含む。また、「または」という用語は、内容がその他の場合に明らかに記載されない限り、「および／または」を含む意味で一般に利用される。
【００８３】
また本明細書および添付の請求項において使用される場合、「構成される」という句は、特定の課題を実行するか、または特定の構成を採用するために、組み立てされるか、または構成されるシステム、装置または他の構造を記載する。「構成される」という句は、配置および構成、組立ておよび配置、組立て、製造および配置などの他の同様の句と取り換えられて使用されることができる。
【００８４】
本明細書における全ての刊行物および特許出願は、本発明が関する技術における通常の技術のレベルを示す。全ての刊行物および特許出願は、それぞれ個々の刊行物または特許出願が参照によって具体的に、かつ個々に示されるかのように、同一範囲の参照によって本明細書に組み込まれる。
【００８５】
本発明は、様々な具体的および好ましい実施形態および技術に関して記載された。しかしながら、なお本発明の趣旨および範囲内でありながら、多くの変更および修正を行ってよいことを理解すべきである。
【図１】
2018122598.tif 000002
【図２】
2018122598.tif 000003
【図３】
2018122598.tif 000004
【図４】
2018122598.tif 000005
【外国語明細書】
2018122598000001.pdf